СТАБИЛИЗИРОВАННЫЙ ПУЧОК ВОЛОКОН И СПОСОБ ПОЛУЧЕНИЯ ПУЧКА УГЛЕРОДНЫХ ВОЛОКОН

1. Способ получения стабилизированного пучка волокон, содержащий стадию:
стабилизации пучка волокон полиакрилонитрилового прекурсора в окислительной атмосфере при температуре 200-300°C с получением стабилизированного пучка волокон,
в котором на стадии стабилизации пучок волокон пропускают через группу роликов, включающую m роликов, где m представляет собой целое число, равное 3 или более, расположенных непрерывно, так что пучок волокон последовательно проходит между роликом n и роликом (n+1), где n представляет собой целое число, равное 1 или более и (m−1) или менее,
причем m роликов, расположенных непрерывно, имеют оси, параллельные друг другу и перпендикулярные к направлению движения пучка волокон,
причем ролики имеют диаметр 5-30 мм, и
пучок волокон имеет плотность 1,20-1,50, и
причем способ удовлетворяет всем нижеприведенным условиям (a)-(d):
n
n
n+1
n
n
n+1
n
n+1
n
(a) значение L удовлетворяет выражению 0,75·(R+R)≤L≤2,0·(R+R), где R [мм] - диаметр ролика n, R [мм] - диаметр ролика (n+1), и L [мм] - расстояние между осью ролика n и осью ролика (n+1);
0
−4
−4
(b) ширина W пучка волокон перед входом в контакт с первым роликом находится в диапазоне 2,0·10-6,0·10 мм/децитекс;
2
2
0
(c) ширина W пучка волокон после покидания ролика m удовлетворяет условию 1,0≤W/W≤1,1; и
1
1
0
(d) ширина W пучка волокон на каждом из роликов со второго ролика по ролик (m−1) удовлетворяет условию W/W≥1,4.
2. Способ по п. 1, в котором угол, под которым пучок волокон контактирует с роликом, составляет 15-70° для первого ролика и ролика m, и составляет 30-140° для роликов со второго ролика по ролик (m−1).
3. Способ по п. 1 или 2, в котором пучок волокон имеет натяжение 30-180 мг/децитекс.
4. Способ получения пучка углеродных волокон, содержащий стадии:
получения стабилизированного пучка волокон способом по любому из пп. 1-3; и
карбонизации стабилизированного пучка волокон в инертной атмосфере при температуре 1000-2500°C.